Способ снижения содержания фторированных эмульгаторов в водных дисперсиях фторполимеров с помощью эмульгаторов на основе сахаров

1. Процесс повышения концентрации дисперсии форполимеров, включающий
получение водной дисперсии фторполимеров, содержащей фторполимер и фторированный полиэфирный эмульгатор, имеющей общую формулу:
где L - это полностью перфторированная или частично фторированная алкиленовая группа, Rf  - это частично или полностью фторированная алкильная группа, при этом алкильная цепь прерывается по меньшей мере одним связанным атомом эфирного кислорода, А представляет собой кислотный остаток, а М представляет собой противоион или комбинацию противоионов кислотной группы А, включая протон; и термообработку дисперсии в присутствии от 1 до 15% по весу эмульгатора на основе сахаров, исходя из содержания фторполимера в данной дисперсии, при этом нагревание вызывает фазовое расслоение на водную дисперсию, обогащенную фторполимером и водную фазу, обедненную фторполимером.
2. Процесс по п. 1, при этом эмульгатор на основе сахаров включает цикличный фрагмент полиола и линейный или разветвленный фрагмент не цикличной длинной цепочки, содержащей от 6 до 26 атомов углерода.
3. Процесс по п. 1, при этом эмульгатор на основе сахаров включает цикличный фрагмент полиола с шестичленным кольцом.
4. Процесс по п. 1, при этом эмульгатор на основе сахаров включает алкил гликозид или алкенил гликозид, при этом гликозид содержит не менее одного фрагмента пиранозы и не менее одной линейной или разветвленной
нецикличной цепочки алкила или алкенила, включающей от 8 до 16 атомов углерода в качестве фрагмента длинной цепочки, при этом цепочка может прерываться одним или несколькими атомами эфирного кислорода для образования эфирного или полиэфирного остатка.
5. Процесс по п. 1, при этом эмульгатор на основе сахаров включает смесь различных эмульгаторов на основе сахаров, содержащую
a) первую совокупность эмульгаторов на основе сахаров, включающую цикличный фрагмент полиола и линейную или разветвленную не цикличную цепочку с 8-10 атомами углерода; и
b) вторую совокупность эмульгаторов на основе сахаров, включающую цикличный фрагмент полиола и линейную или разветвленную нецикличную цепочку с 10-16 атомами углерода.
6. Процесс по п. 5, при этом эмульгаторы на основе сахаров первой и второй совокупностей выбираются из группы, состоящей из алкилглюкозидов и алкенил глюкозидов.
7. Процесс по п. 1, при этом термообработка включает нагревание до температуры 50-80°С примерно в течение часа.
8. Процесс по п. 1, при этом Z-средний размер частиц фторполимера составляет от 20 до 500 нм.
9. Процесс по п. 1, при этом индекс текучести расплава фторполимера составляет менее 0,1/10 мин при 372°С и нагрузке 10 кг.
10. Процесс по п. 1, при этом фторполимер является сополимером TFE, включающий сомономер, выбранный из перфторированного алкилвинилового эфира и перфторированных алкилалиловых эфиров.
11. Процесс по п. 1, включающий повышение концентрации дисперсии фторполимера до содержания полимеров не менее 45% по весу.
12. Процесс по любому из предыдущих пунктов, включающий далее отделение обогащенной фторполимером водной дисперсии от обедненной фторполимером водной дисперсии для получения высококонцентрированной дисперсии фторполимера, полученной из обогощенной фторполимером фазы, и добавление добавки, выбранной из группы, состоящей из анионных ПАВ и группы сложного эфира, содержащей соединяющее вещество к высокоокнцентрированной дисперсии фторполимера, при этом анионное ПАВ выбирается из сульфата, сульфоната или фосфоната.
13. Водная дисперсия фторполимера, содержащая
(i) фторполимер в количестве не менее 45% по весу исходя из общего веса дисперсии;
(ii) не менее одного эмульгатора на основе сахаров в количестве от 1% до 15% по весу исходя из содержания фторполимера;
(iii) добавку, выбранную из группы, состоящей из соединяющего функционализированного сложного эфира и анионного ПАВ, при этом анионный ПАВ выбирается из сульфата, сульфоната или фосфоната;
при этом дисперсия содержит от 0 до 1000 м.д. фторированного полиэфирного эмульгатора (исходя из общего веса дисперсии), имеющего общую формулу:
где L - это полностью перфторированная или частично фторированная алкиленовая группа, Rf - это частично или полностью фторированная алкильная группа, при этом алкильная цепь прерывается по меньшей мере одним связанным атомом эфирного кислорода, А представляет
собой кислотный остаток, а M представляет собой противоион или комбинацию противоионов кислотной группы А, включая протон.
14. Основа, покрытая дисперсией по п. 13.
15. Способ, включающий термообработку основы по п. 14.